(57)【要約】      （修正有）【課題】発色性に優れ、かつ色安定性に優れるインクジェットインク組成物の提供。【解決手段】クマリン骨格と、ベンゾインダゾール骨格或いはアミノスルフォン酸−ベンゾオキサゾール骨格とをを有する化合物Ａと、３−ヒドロキシメチレンアミノ−クマリン或いは２−カルボニル−エチン−ベンゼンとベンズインダゾール骨格を有する化合物Ｂと、水とを含む、インクジェットインク組成物。【選択図】なし【特許請求の範囲】
【請求項１】
下記式（１）で表される化合物、及び下記式（４）で表される化合物からなる群より選択される１種又は２種以上の化合物Ａと、
下記式（２）で表される化合物、下記式（３）で表される化合物、及び下記式（５）で表される化合物からなる群より選択される１種又は２種以上の化合物Ｂと、
水と、を含む、
インクジェットインク組成物。
【化１】
2018141102.tif 000020
【化２】
2018141102.tif 000021
【化３】
2018141102.tif 000022
【化４】
2018141102.tif 000023
【化５】
2018141102.tif 000024
（式（１）〜（５）中、Ｒは各々独立にＮＺ2、又はＯＺを示し、Ｒ’は各々独立に水素原子、硫酸基、又は硫酸塩を示し、Ｘは各々独立に水酸基、又は水酸塩を示し、Ｙは各々独立に水素原子、水酸基、又は水酸塩を示し、Ｚは各々独立に水素原子、又は炭素数１〜６のアルキル基を示す。）
【請求項２】
前記化合物Ａに対する前記化合物Ｂの含有比が、質量基準で、０．５／９９．５以上５０／５０以下である、
請求項１に記載のインクジェットインク組成物。
【請求項３】
前記インクジェットインク組成物は、該インクジェットインク組成物の総量に対して、前記化合物Ｂを０．００２質量％以上２．５質量％以下含む、
請求項１又は２に記載のインクジェットインク組成物。
【請求項４】
前記インクジェットインク組成物のｐＨが、６．０以上９．５以下である、
請求項１〜３のいずれか一項に記載のインクジェットインク組成物。
【請求項５】
有機酸をさらに含む、
請求項１〜４のいずれか一項に記載のインクジェットインク組成物。
【請求項６】
前記有機酸は、カルボン酸構造を有する、
請求項５に記載のインクジェットインク組成物。
【請求項７】
有機アミンをさらに含む、
請求項１〜６のいずれか一項に記載のインクジェットインク組成物。
【請求項８】
請求項１〜７のいずれか一項に記載のインクジェットインク組成物と、
イエローインク、マゼンタインク、シアンインク、レッドインク、ブルーインク、ブラックインク、及びオレンジインクからなる群より選択される１種又は２種以上のインク組成物と、を含む、
インクセット。
【請求項９】
布帛を含む被記録媒体を搬送する工程と、請求項１〜７のいずれか一項に記載のインクジェットインク組成物を前記被記録媒体に記録する工程と、を有する、
記録方法。
【発明の詳細な説明】
【技術分野】
【０００１】
本発明は、インクジェットインク組成物、及び記録方法に関する。
【背景技術】
【０００２】
インクジェット記録方法は、比較的単純な装置で、高精細な画像の記録が可能であり、各方面で急速な発展を遂げている。その中で、より安定して高品質な記録物を得ることについて種々の検討がなされている。
【０００３】
例えば、特許文献１には、高い蛍光強度を持つ蛍光インク、およびその蛍光インクを用いたインクジェット記録方法を提供することを目的として、基準励起波長の付与により蛍光発光する波長の内、測定または判定に利用される基準蛍光波長の発光をもたらす第１蛍光色材を含むプリント用インクを調製する際に、基準励起波長により蛍光発光する第２蛍光色材を、該第２蛍光色材の発光波長域が、少なくとも、インク中にある第１蛍光色材の基準蛍光波長の発光を得るための励起波長域のうち基準蛍光波長に隣接するピーク領域に相当するピーク波長領域を実質的に含むように添加することが開示されている。
【０００４】
また、特許文献２には、イエロー〜レッド〜マゼンタ〜ブルー〜シアン〜グリーンの色相範囲での色再現性が良好な、インクジェット捺染用のインクセットの提供を目的として、それぞれ異なる色素を含有する２種類のイエローインクと、２種類のマゼンタインクと、シアンインクとの、少なくとも５色のインクを備えるインクジェット捺染用インクセットであって、該イエローインクの１種類が色素としてＣ．Ｉ．Ａｃｉｄ  Ｙｅｌｌｏｗ  １８４を含有し、該マゼンタインクの１種類が色素としてＣ．Ｉ．Ａｃｉｄ  Ｒｅｄ  ５２を含有するインクジェット捺染用インクセットが開示されている。
【０００５】
さらに、特許文献３には、耐熱性に優れ、高明度なカラーフィルタを形成することができる着色硬化性樹脂組成物を提供することを目的として、染料が分散剤により溶剤中に分散されてなる染料分散液であって、染料がクマリン染料を含み、実質的に顔料を含まず、クマリン染料の含有量が、染料の総量に対して、４０質量％以上１００質量％以下である染料分散液、分散剤のアミン価が０〜２００ｍｇＫＯＨ／ｇである染料分散液、及び、溶剤が、プロピレングリコールモノメチルエーテルアセテートを含み、かつ、プロピレングリコールモノメチルエーテルアセテートの含有量が、溶剤の総量に対して、４０質量％以上９９質量％以下である染料分散液が開示されている。
【０００６】
またさらに、特許文献４には、高い蛍光強度を有し、且つ記録濃度も高い記録物で、印字品位に優れた記録物を提供でき、信頼性の高い記録画像形成方法を提供することを目的として、蛍光インクを用いて蛍光性画像を形成する蛍光画像形成方法において、蛍光インクを重ねることで、蛍光画像を形成することを特徴とする蛍光画像形成方法が開示されている。
【先行技術文献】
【特許文献】
【０００７】
【特許文献１】国際公開第２００４／０９６９２８号
【特許文献２】特開２０１６−４４２５９号公報
【特許文献３】特開２０１５−９１９４７号公報
【特許文献４】国際公開第２００６−０４９３０５号
【発明の概要】
【発明が解決しようとする課題】
【０００８】
ここで、特許文献１に開示されているインク組成物は、特定のクマリン構造を有する色材を含むことにより、優れた発色性を得ることができる。しかしながら、特定のクマリン構造を有する色材を含有することにより、上記インク組成物を用いて記録して得られた画像は、加熱や時間経過に伴い発色性が大きく変化し、色安定性に改善の余地がある。
【０００９】
また、特許文献２には、１種類が色素としてＣ．Ｉ．Ａｃｉｄ  Ｙｅｌｌｏｗ  １８４を含有するイエローインクを備えるインクジェット捺染用インクセットが開示されているが、少なくとも、捺染後の色安定性や、クマリン構造を有する色材の加水分解の抑制については開示されていない。
【００１０】
さらに、特許文献３には、染料がクマリン染料を含む染料分散液が開示されているが、その染料分散液を含む着色硬化性樹脂組成物は、高明度なカラーフィルタを形成するために用いられ、少なくとも、インクジェット捺染に用いられることについて開示されていない。
【００１１】
またさらに、特許文献４には、異なる蛍光インクを重ねることで、蛍光画像を形成することが開示されているが、その蛍光インクは、少なくとも、インクジェット捺染に用いられることについて開示されていない。また、捺染後の色安定性や、クマリン構造を有する色材の加水分解の抑制については開示されていない。
【００１２】
そこで、本発明は、上述の課題を解決するためになされたものであり、発色性に優れ、かつ色安定性に優れるインクジェットインク組成物を提供することを目的とする。
【課題を解決するための手段】
【００１３】
本発明者らは、上記課題を解決するために鋭意検討した結果、特定の環状エステル構造を有する化合物Ａと、特定のカルボニル構造を有する化合物Ｂと、水とを含むインクジェットインク組成物を用いることにより、色安定性に優れることを見出して、本発明を完成させた。
【００１４】
すなわち、本発明は、下記式（１）で表される化合物、及び下記式（４）で表される化合物からなる群より選択される１種又は２種以上の化合物Ａと、下記式（２）で表される化合物、下記式（３）で表される化合物、及び下記式（５）で表される化合物からなる群より選択される１種又は２種以上の化合物Ｂと、水と、を含む、インクジェットインク組成物である。
【化１】
2018141102.tif 000002
【化２】
2018141102.tif 000003
【化３】
2018141102.tif 000004
【化４】
2018141102.tif 000005
【化５】
2018141102.tif 000006
（式（１）〜（５）中、Ｒは各々独立にＮＺ2、又はＯＺを示し、Ｒ’は各々独立に水素原子、硫酸基、又は硫酸塩を示し、Ｘは各々独立に水酸基、又は水酸塩を示し、Ｙは各々独立に水素原子、水酸基、又は水酸塩を示し、Ｚは各々独立に水素原子、又は炭素数１〜６のアルキル基を示す。）
【００１５】
このようなインクジェットインク組成物が本発明の課題を解決できる要因は下記のように考えている。ただし、要因はこれに限定されない。すなわち、従来のインクジェットインク組成物において、そのインク組成物を用いて記録して得られた画像は、主として特定の環状エステル構造を有する化合物が加水分解されることに起因して、加熱や時間経過より発色性が大きく変化する。一方、本発明に係るインクジェットインク組成物は、特定の環状エステル構造を有する化合物Ａを含むことにより、優れた発色性を得ることができ、かつ、主として、特定のカルボニル構造を有する化合物Ｂをさらに含むことにより、化合物Ｂが選択的に分解し、発色性に寄与する化合物全体の安定性が向上することに起因して、加熱や時間経過によらず発色性の変化が抑制され、また、色安定性に優れる。
【００１６】
また、本発明に係るインクジェットインク組成物において、前記化合物Ａに対する前記化合物Ｂの含有比が、質量基準で、０．５／９９．５以上５０／５０以下であると好ましく、該インクジェットインク組成物の総量に対して、前記化合物Ｂを０．００２質量％以上２．５質量％以下含むと好ましく、前記インクジェットインク組成物のｐＨが、６．０以上９．５以下であると好ましく、有機酸をさらに含むと好ましく、前記有機酸は、カルボン酸構造を有するとより好ましく、有機アミンをさらに含むと好ましい。
【００１７】
本発明に係るインクセットは、本発明に係るインクジェットインク組成物と、イエローインク、マゼンタインク、シアンインク、レッドインク、ブルーインク、ブラックインク、及びオレンジインクからなる群より選択される１種又は２種以上のインク組成物と、を含む。また、本発明に係る記録方法は、布帛を含む被記録媒体を搬送する工程と、本発明に係るインクジェットインク組成物を前記被記録媒体に記録する工程と、を有する。
【図面の簡単な説明】
【００１８】
【図１】本実施形態の捺染方法の一例を記録工程及び記録工程後について示すフローチャートである。
【発明を実施するための形態】
【００１９】
以下、必要に応じて図面を参照しつつ、本発明の実施の形態（以下、「本実施形態」という。）について詳細に説明するが、本発明はこれに限定されるものではなく、その要旨を逸脱しない範囲で様々な変形が可能である。
【００２０】
本明細書において、「捺染」とは、布帛を含む被記録媒体上にインクを記録（印刷）することをいう。また、「インクジェット捺染」とは、インクジェット方式を利用して布帛を含む被記録媒体上にインクを記録（印刷）することをいい、インクジェット記録の一種である。「記録物」とは、布帛を含む被記録媒体上にインクが記録されて画像が形成されたものをいう。
【００２１】
〔インク組成物〕
本実施形態のインクジェットインク組成物（以下、単に「インク組成物」ともいう。）は、下記式（１）で表される化合物、及び下記式（４）で表される化合物からなる群より選択される１種又は２種以上の化合物Ａ（以下、単に「化合物Ａ」、又は「Ａ」ともいう。）と、下記式（２）で表される化合物、下記式（３）で表される化合物、及び下記式（５）で表される化合物からなる群より選択される１種又は２種以上の化合物Ｂ（以下、単に「化合物Ｂ」、又は「Ｂ」ともいう。）と、水と、を含む、インクジェットインク組成物である。
【化６】
2018141102.tif 000007
【化７】
2018141102.tif 000008
【化８】
2018141102.tif 000009
【化９】
2018141102.tif 000010
【化１０】
2018141102.tif 000011
式（１）〜（５）中、Ｒは各々独立にＮＺ2、又はＯＺを示し、Ｒ’は各々独立に水素原子、硫酸基、又は硫酸塩を示し、Ｘは各々独立に水酸基、又は水酸塩を示し、Ｙは各々独立に水素原子、水酸基、又は水酸塩を示し、Ｚは各々独立に水素原子、又は炭素数１〜６のアルキル基を示す。Ｒは、例えばジエチルアミノ基を示す。
【００２２】
ここで、硫酸塩又は水酸塩の塩は、特に限定されないが、例えば、リチウム塩、ナトリウム塩、及びカリウム塩が挙げられる。
【００２３】
式（１）で表される化合物としては、特に限定されないが、例えば、Ｃ．Ｉ．Ａｃｉｄ  Ｙｅｌｌｏｗ  １８４が挙げられる。
【００２４】
式（２）で表される化合物としては、特に限定されないが、例えば、後述する実施例で合成される化合物が挙げられる。
式（３）で表される化合物としては、特に限定されないが、例えば、後述する実施例で合成される化合物が挙げられる。
【００２５】
式（４）で表される化合物としては、特に限定されないが、例えば、Ｃ．Ｉ．Ａｃｉｄ  Ｙｅｌｌｏｗ  ２５０が挙げられる。
【００２６】
本実施形態のインク組成物が色安定性に優れる要因は下記のように考えている。ただし、要因はこれに限定されない。すなわち、従来のインク組成物において、そのインク組成物を用いて記録して得られた画像は、主として特定の環状エステル構造を有する化合物が加水分解されることに起因して、加熱や時間経過より発色性が大きく変化する。一方、本実施形態のインク組成物は、特定の環状エステル構造を有する化合物Ａを含むことにより、優れた発色性を得ることができ、かつ、主として、特定のカルボニル構造を有する化合物Ｂをさらに含むことにより、化合物Ｂが選択的に分解し、発色性に寄与する化合物全体の安定性が向上することに起因して、加熱や時間経過によらず発色性の変化が抑制され、色安定性に優れる。また、色安定性が優れることにより、インクジェット捺染に用いた場合における後処理前後の発色性の変化が抑制されるため、発色性をより効率的に評価することができる。さらに、本実施形態のインク組成物は、蛍光性、及び保存安定性にも優れる。
【００２７】
本実施形態のインク組成物のｐＨは、好ましくは６．０以上９．５以下であり、より好ましくは６．５以上９．０以下であり、さらに好ましくは７．０以上８．５以下であり、よりさらに好ましくは７．０以上８．０以下である。ｐＨがこのような範囲であることにより、化合物Ａの加水分解が抑制されることに起因して、本実施形態のインク組成物の保存安定性がより向上する傾向にある。
【００２８】
＜化合物Ａ、化合物Ｂ＞
本実施形態の化合物Ａ及び化合物Ｂは、主に色材として、本実施形態のインク組成物に含まれる。化合物Ａ及び化合物Ｂが同時に含まれることにより、本実施形態のインク組成物は、発色性及び色安定性に優れる。
【００２９】
化合物Ａの含有量は、インク組成物の総量（１００質量％）に対して、好ましくは０．１質量％以上１０質量％以下であり、より好ましくは０．２質量％以上６．０質量％以下であり、さらに好ましくは０．３質量％以上３．０質量％未満であり、よりさらに好ましくは０．５質量％以上１．０質量％以下である。化合物Ａの含有量が０．１質量％以上であることにより、発色性がより向上する傾向にあり、また、化合物Ａの含有量が１０質量％以下であることにより、蛍光性、色安定性、及び保存安定性がより向上する傾向にある。また、化合物Ａの含有量は、５．５質量％以上１０質量％以下であることも、発色性をより向上させる観点から好ましい。
【００３０】
化合物Ｂの含有量は、インク組成物の総量（１００質量％）に対して、好ましくは０．００２質量％以上２．５質量％以下であり、より好ましくは０．０２質量％以上１．５質量％以下であり、さらに好ましくは０．１質量％以上１．０質量％以下であり、よりさらに好ましくは０．２質量％以上０．７質量％以下であり、さらにより好ましくは０．３質量％以上０．６質量％以下であり、極めて好ましくは０．３質量％以上０．４質量％以下である。化合物Ｂの含有量が０．００２質量％以上であることにより、色安定性、及び保存安定性がより向上する傾向にあり、また、化合物Ｂの含有量が２．５質量％以下であることにより、発色性、及び蛍光性がより向上する傾向にある。
【００３１】
化合物Ａに対する化合物Ｂの含有比（化合物Ｂ／化合物Ａ）は、質量基準で、好ましくは０．５／９９．５以上５０／５０以下であり、より好ましくは５／９５以上４０／６０以下であり、さらに好ましくは１０／９０以上３５／６５以下であり、よりさらに好ましくは２０／８０以上３２／６８以下である。上記含有比が０．５／９９．５以上であることにより、色安定性、及び保存安定性がより向上する傾向にあり、また、上記含有比が５０／５０以下であることにより、発色性、及び蛍光性がより向上する傾向にある。
【００３２】
本実施形態のインク組成物は、化合物Ａ及び化合物Ｂ以外の色材をさらに含んでもよい。そのような色材としては、例えば、以下のものが挙げられる。色材は、１種単独で使用してもよいし、２種以上を併用してもよい。
【００３３】
イエローインクに使用される色材としては、特に限定されないが、例えば、Ｃ．Ｉ．Ａｃｉｄ  Ｙｅｌｌｏｗ  １、３、６、１１、１７、１８、１９、２３、２５、３６、３８、４０、４０：１，４２、４４、４９、５９、５９：１、６１、６５、６７、７２、７３、７９、９９、１０４、１５９、１６９、１７６、１９３、２００、２０４、２０７、２１５、２１９、２１９：１、２２０、２３０、２３２、２３５、２４１、２４２、２４６が挙げられる。
【００３４】
マゼンタインク、又はレッドインクに使用される色材としては、特に限定されないが、例えば、Ｃ．Ｉ．Ａｃｉｄ  Ｒｅｄ  １、６、８、９、１３、１８、２７、３５、３７、５２、５４、５７、６０、７３、８２、８８、９７、９７：１、１０６、１１１、１１４、１１８、１１９、１２７、１３１、１３８、１４３、１４３：１、１４５、１５１、１８３、１９５、１９８、２１１、２１５、２１７、２２５、２２６、２４９、２５１、２５４、２５６、２５７、２６０、２６１、２６５、２６６、２７４、２７６、２７７、２８９、２９６、２９９、３１５、３１８、３３６、３３７、３５７、３５９、３６１、３６２、３６４、３６６、３９９、４０７、４１５、及びＣ．Ｉ．  Ａｃｉｄ  Ｖｉｏｌｅｔ  １７、１９、２１、４２、４３、４７、７８、７９、５４、６６、７８、９０、９７、１０２、１０９、１２６が挙げられる。
【００３５】
オレンジインクに使用される色材としては、特に限定されないが、例えば、Ｃ．Ｉ．Ａｃｉｄ  Ｏｒａｎｇｅ  ３、７、８、１０、１９、２２、２４、３３、３９、５１、５１Ｓ、５６、６７、７４、８０、８６、８７、８８、８９、９４、９５、１０７、１０８、１１６、１２２、１２７、１４０、１４２、１４４、１４９、１５２、１５６、１６２、１６６、および１６８が挙げられる。
【００３６】
シアンインク、又はブルーインクに使用される色材としては、特に限定されないが、例えば、Ｃ．Ｉ．Ａｃｉｄ  Ｂｌｕｅ  １、７、９、１５、２３、２５、４０、６１：１、６２、７２、７４、８０、８３、９０９２、１０３、１０４、１１２、１１３、１１４、１２０、１２７、１２７：１、１２８、１２９、１３８、１４０、１４２、１５６、１５８、１７１、１８２、１８５、１９３、１９９、２０１、２０３、２０４、２０５、２０７、２０９、２２０、２２１、２２４、２２５、２２９、２３０、２３９、２４９、２５８、２６０、２６４、２７７：１、２７８、２７９、２８０、２８４、２９０、２９６、２９８、３００、３１７、３２４、３３３、３３５、３３８、３４２、３５０、Ｃ．Ｉ．Ａｃｉｄ  Ｖｉｏｌｅｔ  １７、１９、２１、４２、４３、４７、４８、７８、７９、５４、６６、７８、９０、９７、１０２、１０９、１２６、及びＣ．Ｉ．Ａｃｉｄ  Ｇｒｅｅｎ  ９、１２、１６、１９、２０、２５、２７、２８、４０、４３、５６、７３、８１、８４、１０４、１０８、１０９が挙げられる。
【００３７】
ブラックインクに使用される色材としては、特に限定されないが、例えば、Ｃ．Ｉ．Ａｃｉｄ  Ｂｌａｃｋ  １、２、３、２４、２４：１、２６、３１、５０、５２、５２：１、５８、６０、６３、６３Ｓ、１０７、１０９、１１２、１１９、１３２、１４０、１５５、１７２、１８７、１８８、１９４、２０７、２２２が挙げられる。
【００３８】
本実施形態のインク組成物は、化合物（Ａ）及び化合物（Ｂ）を始めとして、各種の色材及びその他の成分の種類及び含有量を調整することにより、イエローインク、マゼンタインク、シアンインク、レッドインク、ブルーインク、ブラックインク、又はオレンジインクとして用いることができ、好ましくはイエローインク、又はオレンジインクとして用いることができる。
【００３９】
＜水＞
本実施形態のインク組成物は、水を含む。水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加等によって滅菌した水を用いると、凝集液を長期保存する場合にカビやバクテリアの発生を防止することができる。これにより貯蔵安定性がより向上する傾向にある。
【００４０】
水の含有量は、インク組成物の総量（１００質量％）に対して、５０質量％以上であることが好ましく、６０質量％以上であることがより好ましく、７０質量％以上であることが特に好ましい。
【００４１】
＜有機溶剤＞
本実施形態のインク組成物は、有機溶剤を含んでもよい。有機溶剤は、水と共に用いることができる有機溶剤であれば、特に限定されない。
【００４２】
有機溶剤の種類としては、特に限定されないが、例えば、環状窒素化合物、非プロトン性極性溶剤、モノアルコール、アルキルポリオール、及びグリコールエーテルが挙げられる。
【００４３】
非プロトン性極性溶剤としては、特に限定されないが、例えば、環状ケトン化合物、鎖状ケトン化合物、及び鎖状窒素化合物が挙げられる。また、環状窒素化合物及び非プロトン性極性溶剤としては、ピロリドン類、イミダゾリジノン類、スルホキシド類、ラクトン類、アミドエーテル類及びイミダゾール類の溶剤が代表例として挙げられる。ピロリドン類としては、ピロリドン骨格を有するものであれば特に限定されないが、例えば、２−ピロリドン、Ｎ−アルキル−２−ピロリドン、及び１−アルキル−２−ピロリドンが挙げられる。イミダゾリジノン類としては、例えば１，３−ジメチル−２−イミダゾリジノン、スルホキシド類としては、例えばジメチルスルホキシド、ラクトン類としては、例えばγ−ブチロラクトン、イミダゾール類としては、例えば、イミダゾール、１−メチルイミダゾール、２−メチルイミダゾール、及び１，２−ジメチルイミダゾールが挙げられる。
【００４４】
モノアルコールとしては、特に限定されないが、例えば、メタノール、エタノール、ｎ−プロピルアルコール、ｉｓｏ−プロピルアルコール、ｎ−ブタノール、２−ブタノール、ｔｅｒｔ−ブタノール、ｉｓｏ−ブタノール、ｎ−ペンタノール、２−ペンタノール、３−ペンタノール、及びｔｅｒｔ−ペンタノールが挙げられる。
【００４５】
アルキルポリオールとしては、特に限定されないが、例えば、グリセリン、エチレングリコール、ジエチレングリコール、トリエチレングリコール、プロピレングリコール（１，２−プロパンジオール）、ジプロピレングリコール、１，３−プロピレングリコール（１，３−プロパンジオール）、イソブチレングリコール（２−メチル−１，２−プロパンジオール）、１，２−ブタンジオール、１，３−ブタンジオール、１，４−ブタンジオール、２−ブテン−１，４−ジオール、１，２−ペンタンジオール、１，５−ペンタンジオール、３−メチル−１，５−ペンタンジオール、２−メチル−２，４−ペンタンジオール、１，２−ヘキサンジオール、１，６−ヘキサンジオール、２−エチル−１，３−ヘキサンジオール、１，７−ヘプタンジオール、及び１，８−オクタンジオールが挙げられる。
【００４６】
グリコールエーテルとしては、特に限定されないが、例えば、グリコールジエーテル類及びグリコールモノエーテル類が挙げられる。
【００４７】
グリコールジエーテルの具体例としては、特に限定されないが、エチレングリコールジメチルエーテル、エチレングリコールジエチルエーテル、エチレングリコールジブチルエーテル、ジエチレングリコールジメチルエーテル、ジエチレングリコールジエチルエーテル、ジエチレングリコールエチルメチルエーテル、ジエチレングリコールジブチルエーテル、トリエチレングリコールジメチルエーテル、トリエチレングリコールジエチルエーテル、トリエチレングリコールジブチルエーテル、テトラエチレングリコールジメチルエーテル、テトラエチレングリコールジエチルエーテル、テトラエチレングリコールジブチルエーテル、プロピレングリコールジメチルエーテル、プロピレングリコールジエチルエーテル、ジプロピレングリコールジメチルエーテル、及び、ジプロピレングリコールジエチルエーテルが挙げられる。
【００４８】
グリコールモノエーテルの具体例としては、特に限定されないが、エチレングリコールモノメチルエーテル、エチレングリコールモノエチルエーテル、エチレングリコールモノｎ−プロピルエーテル、エチレングリコールモノイソプロピルエーテル、エチレングリコールモノブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノブチルエーテル、トリエチエレングリコールモノメチルエーテル、トリエチレングリコールモノエチルエーテル、トリエチレングリコールモノブチルエーテル、テトラエチレングリコールモノメチルエーテル、テトラエチレングリコールモノエチルエーテル、プロピレングリコールモノメチルエーテル、プロピレングリコールモノエチルエーテル、ジプロピレングリコールモノメチルエーテル、及びジプロピレングリコールモノエチルエーテルが挙げられる。
【００４９】
有機溶剤は、１種単独で使用してもよいし、２種以上を併用してもよい。
【００５０】
有機溶剤の含有量は、インク組成物の総量（１００質量％）に対し、好ましくは５．０質量％以上５０質量％以下であり、より好ましくは１０質量％以上３０質量％以下である。有機溶剤の含有量が５０質量％以下であることにより、被記録媒体に付着したインク組成物の乾燥性がより向上する傾向にある。また、有機溶剤の含有量が５．０質量％以上であることにより、インク組成物の吐出安定性を確保できる傾向にある。
【００５１】
＜酸性化合物＞
本実施形態のインク組成物は、保存安定性の観点から、及びｐＨを調整するために、酸性化合物をさらに含むことができる。酸性化合物としては、特に限定されないが、例えば、有機酸、及び無機酸が挙げられ、有機酸が好ましい。
【００５２】
有機酸としては、特に限定されないが、カルボン酸構造を有する化合物が好ましい。カルボン酸構造としては、例えば、カルボキシル基が挙げられる。カルボキシ基を有する有機酸としては、水への溶解度が優れるため、カルボキシ基の炭素原子を除いたアルキル鎖の炭素数が３以下のものが好ましく用いられる。このような有機酸の具体例としては、ギ酸、酢酸、１−プロピオン酸、酪酸、吉草酸、ピルビン酸等のモノカルボン酸；シュウ酸、マロン酸、コハク酸、アジピン酸、グルタル酸、フマル酸等のジカルボン酸；乳酸、リンゴ酸、クエン酸、酒石酸、グルコン酸等のヒドロキシカルボン酸が挙げられ、アジピン酸、クエン酸、及び１−プロピオン酸がより好ましい。
【００５３】
無機酸としては、特に限定されないが、例えば、塩酸、及び硫酸が挙げられる。
【００５４】
酸性化合物は、１種単独で使用してもよいし、２種以上を併用してもよい。
【００５５】
酸性化合物の含有量は、インク組成物の総量（１００質量％）に対し、好ましくは０．０１質量％以上３．０質量％以下であり、より好ましくは０．０１質量％以上２．０質量％以下であり、さらに好ましくは０．０５質量％以上１．０質量％以下であり、よりさらに好ましくは０．１質量％以上０．５質量％以下である。酸性化合物の含有量が上記範囲内であることにより、保存安定性がより向上する傾向にある。
【００５６】
＜塩基性化合物＞
本実施形態のインク組成物は、保存安定性の観点から、及びｐＨを調整するために、塩基性化合物をさらに含むことができる。塩基性化合物としては、特に限定されないが、例えば、塩基性有機化合物、及び塩基性無機化合物が挙げられる。
【００５７】
塩基性有機化合物としては、特に限定されないが、有機アミンが好ましく、ジメチルアミン、ジエチルアミン、トリメチルアミン、トリエチルアミン、ジエタノールアミン、ジメチルエタノールアミン、トリエタノールアミン、トリイソプロパノールアミン、ジエチルエタノールアミントリエタノールアミン、及び水酸化アンモニウムがより好ましく、臭気を抑制する観点から、トリエタノールアミン、及びトリイソプロパノールアミンがさらに好ましい。
【００５８】
塩基性無機化合物としては、特に限定されないが、例えば、水酸化リチウム、水酸化ナトリウム、水酸化カリウム等のアルカリ金属の水酸化物が挙げられる。
【００５９】
塩基性化合物は、１種単独で使用してもよいし、２種以上を併用してもよい。
【００６０】
塩基性化合物の含有量は、インク組成物の総量（１００質量％）に対し、好ましくは０．０１質量％以上５．０質量％以下であり、より好ましくは０．０１質量％以上３．０質量％以下であり、さらに好ましくは０．２質量％以上１．０質量％以下である。塩基性化合物の含有量が上記範囲内であることにより、保存安定性がより向上する傾向にある。
【００６１】
酸性化合物と塩基性化合物とは、それぞれ単独で用いてもよいが、それらを併用することがより好ましい。それらを併用することにより、ｐＨ緩衝作用により、インク組成物を好ましいｐＨ範囲に維持することができる。
【００６２】
＜界面活性剤＞
インク組成物は、濡れ性の観点から、界面活性剤をさらに含むことが好ましい。界面活性剤としては、特に限定されないが、例えば、アセチレングリコール系界面活性剤、フッ素系界面活性剤、及びシリコーン系界面活性剤が挙げられる。
【００６３】
アセチレングリコール系界面活性剤としては、特に限定されないが、２，４，７，９−テトラメチル−５−デシン−４，７−ジオール及び２，４，７，９−テトラメチル−５−デシン−４，７−ジオールのアルキレンオキサイド付加物、並びに２，４−ジメチル−５−デシン−４−オール及び２，４−ジメチル−５−デシン−４−オールのアルキレンオキサイド付加物から選択される１種以上が好ましい。アセチレングリコール系界面活性剤の市販品としては、特に限定されないが、例えば、オルフィン１０４シリーズやオルフィンＥ１０１０等のＥシリーズ（エアプロダクツ社（Air Products Japan, Inc.）製商品名）、サーフィノール１０４、４６５、６１、ＤＦ１１０Ｄ（日信化学工業社（Nissin Chemical Industry CO.,Ltd.）製商品名）が挙げられる。アセチレングリコール系界面活性剤は、１種単独で使用してもよいし、２種以上を併用してもよい。
【００６４】
フッ素系界面活性剤としては、特に限定されないが、例えば、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、及びパーフルオロアルキルアミンオキサイド化合物が挙げられる。フッ素系界面活性剤の市販品としては、特に限定されないが、例えば、Ｓ−１４４、Ｓ−１４５（以上商品名、旭硝子株式会社製）；ＦＣ−１７０Ｃ、ＦＣ−４３０、フロラード−ＦＣ４４３０（以上商品名、住友スリーエム株式会社製）；ＦＳＯ、ＦＳＯ−１００、ＦＳＮ、ＦＳＮ−１００、ＦＳ−３００（以上商品名、Ｄｕｐｏｎｔ社製）；ＦＴ−２５０、２５１（以上商品名、株式会社ネオス製）が挙げられる。フッ素系界面活性剤は、１種単独で使用してもよいし、２種以上を併用してもよい。
【００６５】
シリコーン系界面活性剤としては、特に限定されないが、例えば、ポリシロキサン系化合物、及びポリエーテル変性オルガノシロキサンが挙げられる。シリコーン系界面活性剤の市販品としては、特に限定されないが、具体的には、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９（以上商品名、ビックケミー社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学社製）等が挙げられる。シリコーン系界面活性剤は、１種単独で使用してもよいし、２種以上を併用してもよい。
【００６６】
界面活性剤の含有量は、インク組成物の総量（１００質量％）に対し、好ましくは０．０５質量％以上２．５質量％以下であり、より好ましくは０．０５質量％以上１．５質量％以下である。界面活性剤の含有量が上記範囲内であることにより、被記録媒体に付着したインク組成物の濡れ性がより向上する傾向にある。
【００６７】
インク組成物は、その他の成分として、ワックス、溶解助剤、粘度調整剤、酸化防止剤、防カビ・防腐剤、防黴剤、腐食防止剤、分散に影響を与える金属イオンを捕獲するためのキレート化剤（例えば、エチレンジアミン四酢酸ナトリウム）等の、種々の添加剤を適宜含有することもできる。
【００６８】
本実施形態のインク組成物は、後述する捺染方法に用いられることが好ましい。
【００６９】
〔インクセット〕
本実施形態のインクセットは、本実施形態のインク組成物と、本実施形態のインク組成物以外のイエローインク、マゼンタインク、シアンインク、レッドインク、ブルーインク、ブラックインク、及びオレンジインクからなる群より選択される１種又は２種以上のインク組成物と、を含む。本実施形態のインクセットは、本実施形態のインク組成物に、基本色（イエロー、マゼンタ、シアン、又はブラック）のインク、或いは特色（レッド、ブルー、又はオレンジ）のインクのインク組成物をさらに含むことにより、より色再現性の高い、高精細な画像を形成することが可能である。また、本実施形態のインク組成物と上記基本色或いは特色のインクのインク組成物とを併用して、布帛上で混合して記録することで、顧客ニーズに合った色相に適宜調色を微調整することも容易となり、より色再現性の高く、階調性に優れた画像を提供することが可能となる。イエローインク、マゼンタインク、シアンインク、レッドインク、ブルーインク、ブラックインク、及びオレンジインクは、それぞれ、上述した化合物Ａ及び化合物Ｂ以外の色材を用いることができる。
【００７０】
〔記録方法〕
本実施形態の記録方法は、布帛を含む被記録媒体を搬送する工程（搬送工程）と、上述した本実施形態のインク組成物を該被記録媒体に記録する工程（記録工程）とを有する。また、本実施形態の記録方法は、上記被記録媒体が布帛を含む、捺染方法であってもよい。図１は、本実施形態の捺染方法の一例を記録工程後について示すフローチャートである。図１に示すように、本実施形態の捺染方法は、記録工程に加えて、下記の加熱工程及び洗浄工程をさらに有してもよい。
【００７１】
上記の捺染方法は、インク組成物を、インクジェット装置に装填して使用するインクジェット捺染方法であってもよい。当該インクジェット装置としては、特に限定されないが、例えばドロップオンデマンド型のインクジェット装置が挙げられる。このドロップオンデマンド型のインクジェット装置には、ヘッドに配設された圧電素子を用いたインクジェット捺染方法を採用した装置、及びヘッドに配設された発熱抵抗素子のヒーター等による熱エネルギーを用いたインクジェット捺染方法を採用した装置などがあり、いずれのインクジェット捺染方法を採用したものでもよい。以下、インクジェット捺染方法が有する各工程について詳細に説明する。
【００７２】
［搬送工程］
本実施形態の搬送工程は、布帛を含む被記録媒体を搬送する工程である。被記録媒体を搬送手段は、例えばインクジェット方式で公知の搬送手段が挙げられる。
【００７３】
［記録工程］
本実施形態の記録工程は、後述するインク組成物を被記録媒体に記録する工程である。インクジェット方式を利用する場合には、被記録媒体の少なくとも一部である布帛の面（画像形成領域）に向けて、インク組成物をインクジェット方式により吐出し、被記録媒体に付着させて、画像を形成する。なお、吐出条件は、吐出されるインク組成物の物性によって適宜決定すればよい。
【００７４】
［加熱工程］
本実施形態の捺染方法は、記録工程後に、インク組成物が付着した被記録媒体を加熱する加熱工程をさらに有してもよい。加熱工程を有することにより、布帛を構成する繊維に色材をより良好に染着することができる。加熱方法としては、特に限定されないが、例えば、ＨＴ法（高温スチーミング法）、ＨＰ法（高圧スチーミング法）、サーモゾル法が挙げられる。
【００７５】
また、加熱工程においては、被記録媒体上のインク組成物付着面を加圧処理しても、加圧処理しなくてもよい。被記録媒体上のインク組成物付着面を加圧処理しない加熱方法としては、オーブン乾燥（コンベアオーブン、バッチオーブン等のプレスをしない方法）が挙げられる。このような加熱工程を有することにより、記録物生産性がより向上する。また、被記録媒体上のインク組成物付着面の加圧処理もする加熱方法としては、特に限定されないが、例えば、ヒートプレス、ウェットオンドライが挙げられる。なお、「加圧」とは、被記録媒体に対して、固体を接触させることにより圧をかけることをいう。
【００７６】
加熱処理時の温度は、好ましくは８０℃以上１５０℃以下であり、より好ましくは９０℃以上１１０℃以下である。加熱処理時の温度が上記範囲であることにより、布帛を構成する繊維に色材をより良好に染着することができる傾向にある。
【００７７】
［洗浄工程］
本実施形態の捺染方法は、加熱工程後に、インク組成物が付着した被記録媒体を洗浄する洗浄工程をさらに有してもよい。洗浄工程により、繊維に染着していない顔料を効果的に除去することができる。洗浄工程は、例えば水を用いて行うことができ、必要に応じてソーピング処理を行ってもよい。ソーピング処理方法としては、特に限定されないが、例えば、即ち未固着の顔料を熱石鹸液などで洗い落とす方法が挙げられる。
【００７８】
このようにして、布帛を含む被記録媒体上に、上記のインク組成物に由来する画像が形成された、捺染物等の記録物を得ることができる。
【００７９】
＜被記録媒体＞
本実施形態の被記録媒体としては、特に限定されないが、例えば、吸収性被記録媒体、低吸収性被記録媒体、非吸収性被記録媒体や布帛が挙げられ、中でも、布帛を含むもの（布帛それ自体を包含する。）であることが好ましい。
【００８０】
ここで、「低吸収性被記録媒体」又は「非吸収性被記録媒体」は、ブリストー（Ｂｒｉｓｔｏｗ）法において接触開始から３０ｍｓｅｃまでの水吸収量が１０ｍＬ／ｍ2以下である被記録媒体をいう。このブリストー法は、短時間での液体吸収量の測定方法として最も普及している方法であり、日本紙パルプ技術協会（ＪＡＰＡＮ  ＴＡＰＰＩ）でも採用されている。試験方法の詳細は「ＪＡＰＡＮ  ＴＡＰＰＩ紙パルプ試験方法２０００年版」の規格Ｎｏ．５１「紙及び板紙−液体吸収性試験方法−ブリストー法」に述べられている。
【００８１】
また、非吸収性被記録媒体又は低吸収性被記録媒体は、記録面の水に対する濡れ性によって分類することができる。具体的には、被記録媒体の記録面に０．５μＬの水滴を滴下し、接触角の低下率（着弾後０．５ミリ秒における接触角と５秒における接触角の比較）を測定することによって被記録媒体を特徴付けることができる。より具体的には、被記録媒体の性質として、「非吸収性被記録媒体」の非吸収性は上記の低下率が１％未満のことを指し、「低吸収性被記録媒体」の低吸収性は上記の低下率が１％以上５％未満のことを指す。また、吸収性とは上記の低下率が５％以上のことを指す。なお、接触角はポータブル接触角計  ＰＣＡ−１（協和界面科学株式会社製）等を用いて測定することができる。
【００８２】
吸収性被記録媒体としては、特に限定されないが、例えば、インク組成物の浸透性が高い、布帛を含むもの、電子写真用紙などの普通紙、インクジェット用紙（シリカ粒子やアルミナ粒子から構成されたインク吸収層、あるいは、ポリビニルアルコール（ＰＶＡ）やポリビニルピロリドン（ＰＶＰ）等の親水性ポリマーから構成されたインク吸収層を備えたインクジェット専用紙）から、インク組成物の浸透性が比較的低い一般のオフセット印刷に用いられるアート紙、コート紙、キャスト紙が挙げられる。
【００８３】
低吸収性被記録媒体としては、特に限定されないが、例えば、表面に油性インクを受容するための塗工層が設けられた塗工紙が挙げられる。塗工紙としては、特に限定されないが、例えば、アート紙、コート紙、マット紙等の印刷本紙が挙げられる。
【００８４】
非吸収性被記録媒体としては、特に限定されないが、例えば、インク吸収層を有していないプラスチックフィルム、紙等の基材上にプラスチックがコーティングされているものやプラスチックフィルムが接着されているもの等が挙げられる。ここでいうプラスチックとしては、例えば、ポリ塩化ビニル、ポリエチレンテレフタレート、ポリカーボネート、ポリスチレン、ポリウレタン、ポリエチレン、ポリプロピレンが挙げられる。
【００８５】
さらに上記の被記録媒体以外にも、鉄、銀、銅、アルミニウム等の金属類のプレート、ガラスなどのインク非吸収性又は低吸収性の被記録媒体を用いることもできる。
【００８６】
布帛としては、以下に限定されないが、例えば、絹、綿、羊毛、ナイロン、ポリエステル、ポリアミド及びポリウレタンの混紡布、レーヨン等の天然繊維及び合成繊維が挙げられる。布帛としては、１種の繊維からなるものであっても、２種以上の繊維を混紡したものであってもよい。これらのうち、特に浸透性の異なる繊維を混紡したものを用いることによって、本実施形態の効果がより得られやすい傾向にある。布帛としては、上記に挙げた繊維を、織物、編物、不織布等いずれの形態にしたものでもよい。
【００８７】
布帛を含む被記録媒体としては、布帛そのものであってもよいが、布帛が樹脂粒子を含む前処理液で前処理されたものであることが好ましい。布帛が前処理されていることにより、より摩擦堅牢性に優れた捺染物が得られる傾向にある。樹脂粒子を含む前処理液による布帛の前処理は、従来知られている方法であればよい。
【実施例】
【００８８】
以下、本発明を実施例により具体的に説明する。本発明は、以下の実施例によって何ら限定されるものではない。
【００８９】
［合成例１］式（６）で表される化合物Ｂ
２００ｍＬフラスコ中、市販のカテコール（ＣＡＳ  １２０−８０−９）２０ｇを１１０℃で加熱し、溶解させた。次いで、硫酸を４０ｇ加え、１２０℃で３時間加熱還流した。加熱を止め、２５℃で１週間静置した。塩化メチレンと酢酸ナトリウム水溶液を用いて未反応のカテコールを除去し、塩酸でクエンチした。次いで、塩化メチレンでさらに抽出し、ｏ−ベンゾキノン−ｐ−スルホン酸１５ｇを得た。
【００９０】
得られたｏ−ベンゾキノン−ｐ−スルホン酸５ｇと市販のアセト酢酸（ＣＡＳ  ５４１−５０−４）５ｇとをアンモニア水中、１２０℃で２４時間撹拌し、（１Ｈ−６−スルホベンゾイミダゾール−２−イル）酢酸６ｇを得た。
【００９１】
２００ｍＬの水に、得られた（１Ｈ−６−スルホベンゾイミダゾール−２−イル）酢酸６ｇ、ＤＣＣ（Ｎ，Ｎ’−ジシクロヘキシルカルボジイミド）１９．３ｇ、及び０．１Ｍ塩酸５ｍＬを添加し、２５℃で３０分撹拌した。次いで、４−（ジエチルアミノ）サリチルアルデヒド（東京化成工業製）２ｇをさらに添加し、８０℃で１２時間撹拌し、炭酸カルシウムでクエンチした。さらに、塩化メチレンを加えてＤＣＣを分液・抽出し、水層から下記式（６）で表される化合物Ｂを６ｇ得た。
【００９２】
【化１１】
2018141102.tif 000012
【００９３】
［合成例２］式（７）で表される化合物Ｂ
１２０ｍＬのメタノールと３０ｍＬの水の混合液中で、水酸化ナトリウム０．５ｇと、３−シアノ−７−（ジエチルアミノ）クマリン（ＣＡＳ  ５１４７３−７４−６／東京化成工業製）１０ｇとを８０℃で１２時間撹拌した後、減圧乾燥した。得られた生成物をカラムクロマトグラフィーで（充填剤：シリカゲル６０（球状）、ｐａｒｔｉｃｌｅ  ｓｉｚｅ  １００−２１０ｍａｉｋｕｒｏｍ／ＣＡＳ  ７６３１−８６−９／５００ｇ、展開溶媒：ヘキサン：酢酸エチル＝７：３／２０００ｍＬ）分離精製した。その後、得られたろ液を減圧乾燥し、下記式（７）で表される化合物Ｂを３ｇ得た。
【００９４】
【化１２】
2018141102.tif 000013
【００９５】
１００ｍＬの水中で、Ａｃｉｄ  Ｙｅｌｌｏｗ  ２５０（ＣＡＳ  ９３８５９−３２−６）５ｇと、水酸化ナトリウム０．５ｇを１００℃で２４時間加熱還流しながら撹拌した。生成物をカラムクロマトグラフィーで（充填剤：シリカゲル６０（球状）、ｐａｒｔｉｃｌｅ  ｓｉｚｅ  １００−２１０ｍａｉｋｕｒｏｍ／ＣＡＳ  ７６３１−８６−９／５００ｇ、展開溶媒：ヘキサン：酢酸エチル＝５：５／３０００ｍＬ）分離精製した。その後、得られたろ液を減圧乾燥し、下記式（８）で表される化合物Ｂを３ｇ得た。
【化１３】
2018141102.tif 000014
【００９６】
［インク組成物用の材料］
下記の記録物の作製において使用したインク組成物用の主な材料は、以下の通りである。
〔化合物Ａ〕
Ｃ．Ｉ．Ａｃｉｄ  Ｙｅｌｌｏｗ  １８４（Ｒ：Ｎ（Ｃ2Ｈ5）2、Ｒ’：硫酸基、を示す式（１）で表される化合物を含む。表中「ＡＹ１８４」と略記する。）
Ｃ．Ｉ．Ａｃｉｄ  Ｙｅｌｌｏｗ  ２５０（Ｒ：Ｎ（Ｃ2Ｈ5）2、Ｒ’：硫酸基、を示す式（４）で表される化合物を含む。表中「ＡＹ２５０」と略記する。）
〔化合物Ｂ〕
式（６）で表される化合物（表中「式（６）」と略記する。）
【化１４】
2018141102.tif 000015
下記式（７）で表される化合物（表中「式（７）」と略記する。）
【化１５】
2018141102.tif 000016
式（８）で表される化合物（表中「式（８）」と略記する。）
【化１６】
2018141102.tif 000017
〔溶剤〕
グリセリン
トリエチレングリコール
トリエチレングリコールモノブチルエーテル
３−メチル−１，５−ペンタンジオール
２−ピロリドン
〔酸性化合物〕
アジピン酸
クエン酸
１−プロピオン酸
〔塩基性化合物〕
トリエタノールアミン
水酸化ナトリウム
〔界面活性剤〕
オルフィン  Ｅ１０１０（エアプロダクツ社（Air Products Japan, Inc.）製商品名）
〔防カビ・防腐剤〕
ｐｒｏｘｅｌＸＬ２（Arch Chemicals社製商品名）
〔その他〕
ベンゾトリゾール
ＥＤＴＡ（エチレンジアミン四酢酸）
純水
【００９７】
［インク組成物の調製］
各材料を下記の表１及び表２に示す組成で混合し、十分に撹拌し、インク組成物を得た。なお、下記の表１及び表２中、数値の単位は質量％であり、数値は固形分濃度であり、合計は１００．０質量％である。
【００９８】
【表１】
2018141102.tif 000018
【００９９】
【表２】
2018141102.tif 000019
【０１００】
〔捺染物の作製〕
ポリアミド及びポリウレタンの混紡からなる布帛に対して、インクジェットプリンター（セイコーエプソン社製、製品名「ＰＸ−Ｇ９３０」）を用いたインクジェット法により、上記で調製した各インク組成物を付着させた。記録条件としては、記録解像度を１４４０ｄｐｉ×７２０ｄｐｉとし、インク質量２３ｎｇ／ドット、記録範囲はＡ４サイズとし、ベタパターン画像を４層重ね塗りし、被記録媒体である布帛に画像が形成された（インクが捺染された）捺染物を製造した。このようにしてインクジェット捺染を行った。ここで、「ベタパターン画像」とは、記録解像度で規定される最小記録単位領域である画素の全ての画素に対してドットを記録した画像を意味する。
【０１０１】
〔色安定性〕
上記〔捺染物の作製〕で得られた捺染物を１時間放置後、スチーマー（マチス社製；スチーマーＤＨｅ型）１００℃で３０分間加熱処理を行い、インク組成物を定着させた捺染物Ａを作成した。捺染物Ａの作成直後と、作成後２４時間後の色差ΔＥｔを算出した。さらに、用いたインク組成物を、６０℃で１２０時間加熱処理したインク組成物に変えて、上記同様に捺染物Ｂを作成し、捺染物Ａと捺染物Ｂの作成直後の色差ΔＥｈを算出し、下記評価基準により色安定性を評価した。色差の測定には、蛍光分光濃度計（「ＦＤ−７」、コニカミノルタ社製）を使用した。得られた結果を、表１及び表２に示す。
（評価基準）
ＡＡ：ΔＥｔ、及びΔＥｈがともに、１．０未満である
Ａ：ΔＥｔ、及びΔＥｈがともに、５．０未満であって、かつ、ΔＥｔ、及びΔＥｈのいずれかが、１．０以上２．５未満
Ｂ：ΔＥｔ、及びΔＥｈがともに、５．０未満であって、かつ、ΔＥｔ、及びΔＥｈのいずれかが、２．５以上５．０未満である
Ｃ：ΔＥｔ、及びΔＥｈのいずれかが、５．０以上である
【０１０２】
〔発色性〕
上記〔捺染物の作製〕で得られた捺染物を、その後、スチーマー（マチス社製；スチーマーＤＨｅ型）１００℃で３０分間加熱処理を行い、インク組成物を定着させた捺染物について、ＯＤ値を求め、下記評価基準により発色性を評価した。ＯＤ値の測定には、蛍光分光濃度計（「ＦＤ−７」、コニカミノルタ社製）を使用した。得られた結果を、表１及び表２に示す。ＡＡ、Ａ、Ｂ、及びＣは、実用上問題ない水準である。
（評価基準）
ＡＡ：１．５以上
Ａ：１．２以上１．５未満
Ｂ：０．９以上１．２未満
Ｃ：０．６以上０．９未満
Ｄ：０．６未満
【０１０３】
〔蛍光性〕
上記〔捺染物の作製〕で得られた捺染物を、その後、スチーマー（マチス社製；スチーマーＤＨｅ型）１００℃で３０分間加熱処理を行い、インク組成物を定着させた捺染物について、蛍光増白強度を求め、下記評価基準により蛍光性を評価した。蛍光増白強度の測定には、蛍光分光濃度計（「ＦＤ−７」、コニカミノルタ社製）を使用した。得られた結果を、表１及び表２に示す。ＡＡ、Ａ、Ｂ、及びＣは、実用上問題ない水準である。
（評価基準）
ＡＡ：５．０以上
Ａ：１．０以上５．０未満
Ｂ：０．５以上１．０未満
Ｃ：０．１以上０．５未満
Ｄ：０．１未満
【０１０４】
〔保存安定性〕
上記で調製した直後の各インク組成物と、７０℃で７日間放置したインク組成物とを、紫外可視近赤外吸光光度計（日本分光社製商品名「Ｖ−７７０」）を用いて、それぞれ吸光度（Ａｂｓ．）を測定した。調製した直後のインク組成物の吸光度を１００としたときの、放置後のインク組成物の吸光度を求め、下記評価基準により保存安定性を評価した。得られた結果を、表１及び表２に示す。ＡＡ、Ａ、Ｂ、及びＣは、実用上問題ない水準である。
（評価基準）
ＡＡ：９５以上
Ａ：９０以上９５未満
Ｂ：８５以上９０未満
Ｃ：６０以上８５未満
Ｄ：０．６未満
【図１】
2018141102.tif 000025